(57)【要約】【課題】形成するカラー画像の高濃度化の要請に応えつつ、当該カラー画像上に保護層が形成される場合であっても、保護層の密着性が低下することがなく、さらに画像形成時における離型性にも優れた熱転写シートと被転写体との組合せを提供すること。【解決手段】熱転写シートと被転写体との組合せにおいて、前記熱転写シートは、基材と、当該基材の一方の面上に設けられたイエロー色材層、マゼンタ色材層およびシアン色材層とを有し、前記マゼンタ色材層に所定の昇華性染料を含有せしめ、前記被転写体は、少なくとも前記熱転写シートの各色材層に含まれる昇華性染料を受容する受容面を有し、前記受容面には、離型剤が含まれていないか、含まれている場合であっても受容面を形成している層の総質量に対して６質量％未満とする。【選択図】図１
2018089874.tif 000002
【特許請求の範囲】
【請求項１】
熱転写シートと被転写体との組合せであって、
前記熱転写シートは、基材と、当該基材の一方の面上に設けられたイエロー色材層、マゼンタ色材層およびシアン色材層とを有し、前記マゼンタ色材層には、下記一般式（１）で示される昇華性染料が含有されており、
前記被転写体は、少なくとも前記熱転写シートの各色材層に含まれる昇華性染料を受容する受容面を有し、前記受容面には、離型剤が含まれていないか、含まれている場合であっても受容面を形成している層の総質量に対して６質量％未満である、
ことを特徴とする熱転写シートと被転写体との組合せ。
【化１】
2018089874.tif 000037
（一般式（１）中、Ｒ１およびＲ２は、アルケニル基、アラルキル基、または置換または非置換のアルキル基を表し、Ｒ３は、水素原子、メチル基、メトキシ基、またはハロゲン原子を表し、Ｒ４は、水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリール基、シアノアルキル基、または置換または非置換のアルコキシカルボニルアルキル基を表す。）
【請求項２】
前記一般式（１）で示される昇華性染料の含有量が、前記マゼンタ色材層に含まれる全染料の固形分総量に対して５０質量％以上であることを特徴とする請求項１に記載の熱転写シートと被転写体との組合せ。
【請求項３】
前記被転写体が、ＪＩＳ  Ｘ  ６３０５−１：２０１０に規定されている曲げ強さ試験におけるたわみ量が３５ｍｍ以下のカード材であることを特徴とする請求項１または２に記載の熱転写シートと被転写体との組合せ。
【発明の詳細な説明】
【技術分野】
【０００１】
本発明は、熱転写シートと被転写体の組合せに関する。
【背景技術】
【０００２】
熱転写を利用した画像の形成方法として、昇華性染料をプラスチックフィルム等の基材上に担持させた昇華型の熱転写シートと、紙やプラスチックフィルム等の別の基材上に染料受容層を設けた熱転写受像シートとを互いに重ね合わせてフルカラー画像を形成する昇華型熱転写方法が知られている。この方法は昇華性染料を色材としているため中間色の再現性や階調性に優れており、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
例えば特許文献１に開示されているように、昇華型の熱転写シートにあっては、基材上にイエロー染料層、マゼンタ染料層、およびシアン染料層がこの順で面順次に設けられている三色一体型のものがある。
【先行技術文献】
【特許文献】
【０００４】
【特許文献１】特開平７−３０４２７２号公報
【発明の概要】
【発明が解決しようとする課題】
【０００５】
近年、このような熱転写シートを用いて、カード材上に所望のカラー画像を形成することが行われており、この場合、カード材上に形成されたカラー画像上に、これを保護するための保護層が形成されることがある。また、近年はカード材上に形成するカラー画像の高品質化の要望もあり、当該要望に応えるためカラー画像の濃度をより高くする必要性がある。
【０００６】
カラー画像の濃度を高くするためには、熱転写シート上の各色染料層からカード材上に移行する染料の量を多くする必要があるが、染料の量を多くした場合、形成されたカラー画像上に保護層を形成した際に当該保護層の密着性が低下しドット状の剥がれが生じたり、端部からの剥がれが生じたりする場合があった。一方で、保護層との密着性を優先に考えた場合、カード材側の離型性を低く抑える必要があるが、そうすると、当該カード材に画像を転写する際に、熱転写シートの色材層と当該カード材との離型性も低下することとなり、異常転写や印画ＪＡＭなどの印画不良が生じる場合があった。
【０００７】
このような問題は、被転写物がカード材などの硬く、離型性の乏しい材質の場合に顕著に表れるが、紙など比較的柔らかな材質の場合であっても生じるおそれがある。
【０００８】
本願発明は、このような状況下においてなされた発明であり、形成するカラー画像の高濃度化、耐久性および耐光性の要請に応えつつ、当該カラー画像上に保護層が形成される場合であっても、保護層の密着性が低下することがなく、さらに画像形成時における離型性にも優れた熱転写シートと被転写体との組合せを提供することを主たる課題とする。
【課題を解決するための手段】
【０００９】
上記の課題を解決するための本願発明は、熱転写シートと被転写体との組合せであって、前記熱転写シートは、基材と、当該基材の一方の面上に設けられたイエロー色材層、マゼンタ色材層およびシアン色材層とを有し、前記マゼンタ色材層には、下記一般式（１）で示される昇華性染料が含有されており、前記被転写体は、少なくとも前記熱転写シートの各色材層に含まれる昇華性染料を受容する受容面を有し、前記受容面には、離型剤が含まれていないか、含まれている場合であっても受容面を形成している層の総質量に対して６質量％未満である、ことを特徴とする。
【００１０】
【化１】
2018089874.tif 000003
（一般式（１）中、Ｒ１およびＲ２は、アルケニル基、アラルキル基、または置換または非置換のアルキル基を表し、Ｒ３は、水素原子、メチル基、メトキシ基、またはハロゲン原子を表し、Ｒ４は、水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリール基、シアノアルキル基、または置換または非置換のアルコキシカルボニルアルキル基を表す。）
【００１１】
上記の発明にあっては、前記一般式（１）で示される昇華性染料の含有量が、前記マゼンタ色材層に含まれる全染料の固形分総量に対して５０質量％以上であってもよい。
【００１２】
また、上記の発明にあっては、前記被転写体が、ＪＩＳ  Ｘ  ６３０５−１：２０１０に規定されている曲げ強さ試験におけるたわみ量が３５ｍｍ以下のカード材であってもよい。
【発明の効果】
【００１３】
本発明の熱転写シートと被転写体との組合せによれば、カード材のような硬い被転写体に対しても、高濃度でフルカラー画像を形成することができ、耐久性や耐光性も良好であり、かつ、当該画像上に保護層を形成した場合であっても、保護層の密着性を充分に担保することができる。また、印画物の形成時の離型性も担保できるため、印画不良が生じることを防止することができる。
【図面の簡単な説明】
【００１４】
【図１】本発明の熱転写シートの一例を示す概略断面図。
【発明を実施するための形態】
【００１５】
以下に、本発明の熱転写シートと被転写体との組合せ、および印画物の形成方法について詳細に説明する。
【００１６】
（熱転写シート）
図１は、本発明の熱転写シートの一例を示す概略断面図である。
【００１７】
図１に示すように、本発明の実施形態にかかる熱転写シート１０は、基材１上にイエロー色材層２Ｙ、マゼンタ色材層２Ｍ、およびシアン色材層２Ｃが設けられている。なお、図１に示す本実施形態にかかる熱転写シート１０にあっては、図の左からイエロー色材層２Ｙ、マゼンタ色材層２Ｍ、およびシアン色材層２Ｃがこの順で面順次に設けられているが、この順序はこれに限定されることはなく、また、当該三色以外の色材層、例えばブラック色材層（図示せず）がこれら３色に加えて設けられていてもよい。また、本実施形態にかかる熱転写シート１０にあっては、基材１と前記三色の色材層（２Ｙ、２Ｍ、２Ｃ）との間にプライマー層３が設けられていると共に、前記三色の色材層（２Ｙ、２Ｍ、２Ｃ）が設けられている面とは反対側の面に背面層５が設けられているが、これらの層は任意の層である。以下、本実施形態にかかる熱転写シート１０の各構成について具体的に説明する。
【００１８】
（基材）
基材１は、ある程度の耐熱性と強度を有するものであれば特に限定されることはなく、従来公知の材料を適宜選択して用いることができる。このような基材１として、例えば、０．５μｍ以上５０μｍ以下、好ましくは１μｍ以上１０μｍ以下程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。更に、これらの材料はそれぞれ単独でも使用できるが、他の材料と組み合わせた積層体として使用してもよい。
【００１９】
また、基材１は、三色の色材層（２Ｙ、２Ｍ、２Ｃ）が形成される側の面に接着処理が施されていても良い。接着処理を施すことで、基材１と三色の色材層（２Ｙ、２Ｍ、２Ｃ）、あるいは基材１と三色の色材層（２Ｙ、２Ｍ、２Ｃ）との間に設けられる任意の層、例えばプライマー層３との密着性を向上させることができる。
【００２０】
接着処理としては、例えばコロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用することができる。また、それらの処理を二種以上併用することもできる。また、基材１に接着処理を施すことに代えて、基材１と三色の色材層（２Ｙ、２Ｍ、２Ｃ）との間に、プライマー層３（下引き層という場合もある。）を設けてもよい。また、接着処理が施された基材１と三色の色材層（２Ｙ、２Ｍ、２Ｃ）との間に、プライマー層３を設けてもよい。
【００２１】
（イエロー色材層）
図１に示すように基材１上にはイエロー色材層２Ｙが設けられており、当該イエロー色材層２Ｙには少なくとも昇華性染料とバインダー樹脂とが含有されている。
【００２２】
（イエロー昇華性染料）
本実施形態にかかる熱転写シート１０におけるイエロー色材層２Ｙに含有される昇華性染料については特に限定されることはなく、従来公知の各種昇華性染料から任意に選択して用いることができる。例えば、キノフタロン系染料；スチリル系染料、ピラゾロンメチン系染料；ピリドンアゾ染料；ジアリールメタン系染料；トリアリールメタン系染料；チアゾール系染料；メロシアニン系染料等のメチン系染料；インドアニリン系染料；アセトフェノンアゾメチン、ピラゾロアゾメチン、イミダゾルアゾメチン、イミダゾアゾメチン、ピリドンアゾメチンに代表されるアゾメチン系染料；キサンテン系染料；オキサジン系染料；ジシアノスチレン、トリシアノスチレンに代表されるシアノスチレン系染料；チアジン系染料；アジン系染料；アクリジン系染料；ベンゼンアゾ系染料；ピリドンアゾ、チオフェンアゾ、イソチアゾールアゾ、ピロールアゾ、ピラールアゾ、イミダゾールアゾ、チアジアゾールアゾ、トリアゾールアゾ等のアゾ系染料；スピロピラン系染料；インドリノスピロピラン系染料；フルオラン系染料；ローダミンラクタム系染料；ナフトキノン系染料；アントラキノン系染料、等を挙げることができ、特には、下記一般式（２）〜（１３）で示される昇華性染料を用いてもよい。
【００２３】
【化２】
2018089874.tif 000004
【００２４】
【化３】
2018089874.tif 000005
【００２５】
【化４】
2018089874.tif 000006
【００２６】
【化５】
2018089874.tif 000007
【００２７】
【化６】
2018089874.tif 000008
【００２８】
【化７】
2018089874.tif 000009
【００２９】
【化８】
2018089874.tif 000010
【００３０】
【化９】
2018089874.tif 000011
【００３１】
【化１０】
2018089874.tif 000012
【００３２】
【化１１】
2018089874.tif 000013
【００３３】
【化１２】
2018089874.tif 000014
【００３４】
【化１３】
2018089874.tif 000015
【００３５】
（バインダー樹脂）
本実施形態にかかる熱転写シート１０におけるイエロー色材層２Ｙには、上述のような各種昇華性染料を担持するためのバインダー樹脂が含まれている。このバインダー樹脂は特に限定されることはなく、ある程度の耐熱性を有し、昇華性染料と適度の親和性があるものを使用することができる。このようなバインダー樹脂としては、例えば、ニトロセルロース、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂；ポリビニルアルコール、ポリ酢酸ビニル、ポリビニルブチラール、ポリビニルアセトアセタール、ポリビニルピロリドン等のビニル系樹脂；ポリ（メタ）アクリレート、ポリ（メタ）アクリルアミド等のアクリル樹脂；ポリウレタン系樹脂；ポリアミド系樹脂；ポリエステル系樹脂；等を挙げることができる。また、耐熱性をさらに高めるために、イソシアネート硬化剤、チタンキレート剤、およびエポキシ硬化剤などによって前記の樹脂を硬化してもよい。また、前記の樹脂を共重合させた共重合樹脂を用いても良い。
【００３６】
上記に例示した他のバインダー樹脂の中でも、ポリビニルブチラール樹脂や、ポリビニルアセタール樹脂は、基材１とイエロー色材層２Ｙとの間に任意で設けられるプライマー層３との密着性を向上させることができる点で好ましい。
【００３７】
（昇華性染料とバインダー樹脂の含有量）
本実施形態にかかる熱転写シート１０におけるイエロー色材層２Ｙに含有される各種昇華性染料およびバインダー樹脂それぞれの含有量については特に限定されることはなく、適宜設計可能である。当該イエロー色材層２Ｙに含有されるバインダー樹脂に対する全昇華性染料の質量比（Ｄ／Ｂ比）についても特に限定されることはないが、当該Ｄ／Ｂ比が３．５を超えるとバインダー樹脂に対する昇華性染料の量が多くなりすぎ、バインダー樹脂が昇華性染料を保持しきれず保存安定性が低下する場合がある。したがって、保存安定性を考慮すると、Ｄ／Ｂ比は０．７以上３．５以下の範囲内であることが好ましく、１．０以上２．０以下の範囲内であることが特に好ましい。
【００３８】
（その他の成分）
また、イエロー色材層２Ｙは、無機微粒子、有機微粒子等の添加材を含有していてもよい。無機微粒子としては、カーボンブラック、アルミニウム、二硫化モリブデン等が挙げられ、有機微粒子としては、ポリエチレンワックス、シリコーン樹脂微粒子等が挙げられる。
【００３９】
また、イエロー色材層２Ｙは、離型剤を含有していてもよい。離型剤としては、従来公知の離型剤、例えば、ポリエチレンワックス、アミドワックス、テフロン（登録商標）パウダー等の固形ワックス、弗素系、リン酸エステル系の界面活性剤、シリコーン変性樹脂、変性シリコーンオイル、セルロース系樹脂、等が挙げられ、これらを１種、または２種以上混合して使用することができる。シリコーン樹脂は、シリコーン変性アクリル樹脂、シリコーン変性ブチラール樹脂、シリコーン変性ウレタン樹脂などが挙げられる。変性シリコーンオイルには、反応性シリコーンオイルと非反応性シリコーンオイルとに分けられる。反応性シリコーンオイルとしては、アミノ変性、エポキシ変性、カルボキシル変性、カルビノール変性、メタクリル変性、メルカプト変性、フェノール変性、メチルフェニルシリコーンオイル、片末端反応性、異種官能基変性したもの等を挙げることができる。非反応性シリコーンオイルとしては、ポリエーテル変性、メチルスチリル変性、アルキル変性、高級脂肪酸エステル変性、親水性特殊変性、高級アルコキシ変性、高級脂肪酸変性、フッ素変性したもの等を挙げることができる。セルロース系樹脂は、アルキルセルロース樹脂が特に好ましい。これらの離型剤の中でも、変性シリコーンオイルが好ましく、アミノ変性（アミノ・ポリエーテル変性）シリコーンオイルが特に好ましい。
【００４０】
（イエロー色材層の形成方法）
イエロー色材層２Ｙの形成方法について特に限定はなく、バインダー樹脂、前述の昇華性染料および必要に応じて添加される添加材や離型剤を、適当な溶剤中に溶解または分散させて、色材層用塗工液を調製し、このイエロー色材層用塗工液をグラビアコーター、ロールコーター、ワイヤーバーなどの従来公知の塗工手段により、基材１もしくは後述するプライマー層３上に塗工・乾燥することで形成することができる。イエロー色材層２Ｙの厚みは、０．２μｍ以上２．０μｍ以下程度が一般的である。
【００４１】
（マゼンタ色材層）
本実施形態にかかる熱転写シート１０にあっては、図１に示すように基材１上にマゼンタ色材層２Ｍが設けられていおり、当該マゼンタ色材層２Ｍにあっても、前述のイエロー色材層２Ｙと同様、少なくとも昇華性染料とバインダー樹脂とが含有されている。
【００４２】
（マゼンタ昇華性染料）
そして、本実施形態にかかる熱転写シート１０におけるマゼンタ色材層２Ｍには、下記一般式（１）で示される昇華性染料が含まれていることに特徴を有している。マゼンタ色材層２Ｍに当該所定の昇華性染料を含有せしめることにより、カード材のような硬い被転写体に対しても、高濃度でフルカラー画像を形成することができ、耐久性および耐光性も良好であり、かつ、当該画像上に保護層を形成した場合であっても、保護層の密着性を充分に担保することができる。また、印画物の形成時の剥離性も担保できるため、印画不良が生じることを防止することができる。なお、下記一般式（１）で示される昇華性染料は、当該マゼンタ色材層２Ｍに含まれる全染料の固形分総量に対して５０質量％以上含有されていることが好ましい。
【００４３】
【化１４】
2018089874.tif 000016
（一般式（１）中、Ｒ１およびＲ２は、アルケニル基、アラルキル基、または置換または非置換のアルキル基を表し、Ｒ３は、水素原子、メチル基、メトキシ基、またはハロゲン原子を表し、Ｒ４は、水素原子、メチル基、メトキシ基、ホルミルアミノ基、アルキルカルボニルアミノ基、アルキルスルホニルアミノ基、またはアルコキシカルボニルアミノ基を表し、Ｒ５は、アルキル基、アルケニル基、アリール基、シアノアルキル基、または置換または非置換のアルコキシカルボニルアルキル基を表す。）
【００４４】
上記一般式（１）にあっては、前記Ｒ１、Ｒ２は炭素数が１〜６の直鎖又は分岐のアルキル基、前記Ｒ３は水素原子、前記Ｒ４はアルキルカルボニルアミノ基、前記Ｒ５は炭素数が１〜６の直鎖又は分岐のアルキル基、炭素数が２〜６の直鎖又は分岐のアルケニル基であることが好ましく、前記Ｒ１、Ｒ２は炭素数が３〜６の直鎖のアルキル基、前記Ｒ３は水素原子、前記Ｒ５は炭素数が３〜６の直鎖のアルキル基、炭素数が２〜４の直鎖のアルケニル基であることがより好ましく、前記Ｒ１、Ｒ２は炭素数が１〜３の直鎖のアルキル基、前記Ｒ３は水素原子、前記Ｒ５は炭素数が１〜３の直鎖のアルキル基、炭素数が２〜４の直鎖のアルケニル基であることがより好ましく、前記Ｒ１、Ｒ２は直鎖のプロピル基又はブチル基、前記Ｒ３は水素原子、前記Ｒ４はメチルカルボニルアミノ基、前記Ｒ５は直鎖のブチル基又はプロペニル基であることが特に好ましい。
【００４５】
ここで、上記一般式（１）で示される、いわゆるイミダゾールアゾ系昇華性染料の具体例としては、下記一般式（１−１）〜（１−２）を挙げることができる。
【００４６】
【化１５】
2018089874.tif 000017
【００４７】
【化１６】
2018089874.tif 000018
【００４８】
また、本実施形態にかかる熱転写シート１０におけるマゼンタ色材層２Ｍには、上記以外の昇華性染料が含有されていてもよい。上記以外のマゼンタ昇華性染料としては、例えば、アゾ系染料、アントラキノン系染料、ピラゾロトリアゾールアゾメチン系染料、ベンゾアゾ系染料、チアジアゾールアゾ系染料、ピリドンメチン系染料、ニトロ系染料、スチリル系染料、ナフトキノン系染料、キノフタロン系染料、アゾメチン系染料、クマリン系染料、縮合多環系化合物染料等の、各種非イオン性の染料を挙げることができ、特には、下記一般式（１４）〜（１９）で示される昇華性染料を用いてもよい。
【００４９】
【化１７】
2018089874.tif 000019
【００５０】
【化１８】
2018089874.tif 000020
【００５１】
【化１９】
2018089874.tif 000021
【００５２】
【化２０】
2018089874.tif 000022
【００５３】
【化２１】
2018089874.tif 000023
【００５４】
【化２２】
2018089874.tif 000024
【００５５】
（バインダー樹脂）
本実施形態にかかる熱転写シート１０におけるマゼンタ色材層２Ｍには、上述のような各種昇華性染料を担持するためのバインダー樹脂が含まれている。このバインダー樹脂は特に限定されることはなく、前述のイエロー色材層２Ｙと同様のバインダー樹脂を用いることができる。
【００５６】
（昇華性染料とバインダー樹脂の含有量）
本実施形態にかかる熱転写シート１０におけるマゼンタ色材層２Ｍに含有される各種昇華性染料およびバインダー樹脂それぞれの含有量については特に限定されることはなく、適宜設計可能である。当該マゼンタ色材層２Ｍに含有されるバインダー樹脂に対する全昇華性染料の質量比（Ｄ／Ｂ比）についても特に限定されることはないが、当該Ｄ／Ｂ比が３．５を超えるとバインダー樹脂に対する昇華性染料の量が多くなりすぎ、バインダー樹脂が昇華性染料を保持しきれず保存安定性が低下する場合がある。したがって、保存安定性を考慮すると、Ｄ／Ｂ比は０．７以上３．５以下の範囲内であることが好ましく、１．０以上２．０以下の範囲内であることが特に好ましい。
【００５７】
（その他の成分）
また、マゼンタ色材層２Ｍは、前述のイエロー色材層２Ｙと同様、無機微粒子、有機微粒子等の添加材を含有していてもよく、また、離型剤を含有していてもよい。これらの具体例はイエロー色材層２Ｙで説明したものと同様である。
【００５８】
（マゼンタ色材層の形成方法）
マゼンタ色材層２Ｍの形成方法について特に限定はなく、前述のイエロー色材層２Ｙと同様の形成方法を用いることができる。
【００５９】
（シアン色材層）
図１に示すように基材１上にはシアン色材層２Ｃが設けられており、当該シアン色材層２Ｃには少なくとも昇華性染料とバインダー樹脂とが含有されている。
【００６０】
（シアン昇華性染料）
本実施形態にかかる熱転写シート１０におけるシアン色材層２Ｃに含有される昇華性染料については特に限定されることはなく、従来公知の各種昇華性染料から任意に選択して用いることができる。例えば、公知のアントラキノン系染料；インドアニリン系染料；シアノメチレン系染料；ピリドントリアゾールアゾメチン系染料等を挙げることができ、下記一般式（２０）〜（３０）で示される昇華性染料を用いてもよい。
【００６１】
【化２３】
2018089874.tif 000025
【００６２】
【化２４】
2018089874.tif 000026
【００６３】
【化２５】
2018089874.tif 000027
【００６４】
【化２６】
2018089874.tif 000028
【００６５】
【化２７】
2018089874.tif 000029
【００６６】
【化２８】
2018089874.tif 000030
【００６７】
【化２９】
2018089874.tif 000031
【００６８】
【化３０】
2018089874.tif 000032
【００６９】
【化３１】
2018089874.tif 000033
【００７０】
【化３２】
2018089874.tif 000034
【００７１】
【化３３】
2018089874.tif 000035
【００７２】
（バインダー樹脂）
本実施形態にかかる熱転写シート１０におけるシアン色材層２Ｃには、上述のような各種昇華性染料を担持するためのバインダー樹脂が含まれている。このバインダー樹脂は特に限定されることはなく、前述のイエロー色材層２Ｙやマゼンタ色材層２Ｍと同様のバインダー樹脂を用いることができる。
【００７３】
（昇華性染料とバインダー樹脂の含有量）
本実施形態にかかる熱転写シート１０におけるシアン色材層２Ｃに含有される各種昇華性染料およびバインダー樹脂それぞれの含有量については特に限定されることはなく、適宜設計可能である。該シアン色材層２Ｃに含有されるバインダー樹脂に対する全昇華性染料の質量比（Ｄ／Ｂ比）についても特に限定されることはないが、当該Ｄ／Ｂ比が３．５を超えるとバインダー樹脂に対する昇華性染料の量が多くなりすぎ、バインダー樹脂が昇華性染料を保持しきれず保存安定性が低下する場合がある。したがって、保存安定性を考慮すると、Ｄ／Ｂ比は０．７以上３．５以下の範囲内であることが好ましく、１．０以上２．０以下の範囲内であることが特に好ましい。
【００７４】
（その他の成分）
また、シアン色材層２Ｃは、前述のイエロー色材層２Ｙやマゼンタ色材層２Ｍと同様、無機微粒子、有機微粒子等の添加材を含有していてもよく、また、離型剤を含有していてもよい。これらの具体例はイエロー色材層２Ｙで説明したものと同様である。
【００７５】
（シアン色材層の形成方法）
シアン色材層２Ｃの形成方法について特に限定はなく、前述のイエロー色材層２Ｙやマゼンタ色材層２Ｍと同様の形成方法を用いることができる。
（プライマー層）
【００７６】
図１に示すように、本実施形態にかかる熱転写シート１０にあっては、基材１と三色の色材層（２Ｙ、２Ｍ、２Ｃ）との間にプライマー層３が設けられている。プライマー層３は任意の層であるが、これを設けることで基材１と三色の色材層（２Ｙ、２Ｍ、２Ｃ）との密着性を向上させることができる。
【００７７】
プライマー層３を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００７８】
また、プライマー層３は無機微粒子を含有していてもよい。これにより熱転写時の熱転写受像シートへの三色の色材層（２Ｙ、２Ｍ、２Ｃ）の異常転写を防止できるだけでなく、印画時の三色の色材層（２Ｙ、２Ｍ、２Ｃ）からプライマー層３への染料の移行を防止し、熱転写受像シートの受容層側への染料拡散を有効に行なうことができ、印画濃度を高めることができる。
【００７９】
プライマー層３に含有される無機微粒子については、特に限定されることはなく、例えば、アルミナ、シリカ、カーボンブラック、二硫化モリブデン等の微粒子を挙げることができ、これらがコロイド状無機微粒子由来の無機微粒子であってもよい。コロイド状無機微粒子としては、シリカゾル、コロイダルシリカ、アルミナ或はアルミナ水和物（コロイダルアルミナ、カチオン性アルミニウム酸化物又はその水和物、擬ベーマイト等）、珪酸アルミニウム、珪酸マグネシウム、炭酸マグネシウム、酸化マグネシウム、酸化チタン等が挙げられる。このようなコロイド状無機微粒子は、溶剤又は分散媒にゾル状に分散しやすいようにするため、酸性タイプに処理したものであってもよいし、微粒子荷電をカチオンにしたものであってもよいし、表面処理したものであってもよい。
【００８０】
プライマー層３に含有される無機微粒子の形状について特に限定はなく、球状、針状、板状、羽毛状、無定形等、如何なる形状であってもよい。無機微粒子の粒子径についても特に限定はないが、一次粒子の大きさが１０μｍを超える無機微粒子を主として含有するプライマー層３とした場合には、プライマー層３の透明性が低下していく傾向にある。この点を考慮すると、プライマー層３は、主として一次粒子の大きさが１０μｍ以下の無機微粒子を含有していることが好ましい。「主として」とは、プライマー層３が含有している無機微粒子の総質量に対し、５０質量％以上を意味する。下限値については特に限定はないが、一次粒子の大きさで０．１μｍ程度である。
【００８１】
プライマー層３は、上記で例示した樹脂や無機微粒子を適当な溶媒に溶解或いは分散したプライマー層用塗工液をグラビアコーティング法、ロールコート法、スクリーン印刷法、グラビア版を用いたリバースロールコーティング法等の従来から公知の形成手段により、塗布・乾燥して形成することができる。プライマー層用塗工液の塗工量は、０．０２ｇ／ｍ2以上１．０ｇ／ｍ2以下程度であることが好ましい。
【００８２】
また、プライマー層３とともに、又はこれにかえて、各種の機能層を設けてもよい。各種の機能層としては、例えば、帯電防止層等を例示することができる。
【００８３】
（背面層）
図１に示すように、基材１の三色の色材層（２Ｙ、２Ｍ、２Ｃ）が設けられている面とは反対側の面には、背面層５が設けられている。背面層５も前記プライマー層３と同様、任意の層であるが、これを設けることで、耐熱性、及び印画時におけるサーマルヘッドの走行性等を向上することができる。
【００８４】
背面層５は、従来公知の熱可塑性樹脂等を適宜選択して形成することができる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００８５】
また、上記した樹脂に硬化剤を添加してもよい。硬化剤として機能するポリイソシアネート樹脂としては、特に制限なく従来公知のものを使用できるが、それらのなかでも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。このようなポリイソシアネート樹脂は、上記した水酸基含有熱可塑性樹脂をその水酸基を利用して架橋させ、背面層の塗膜強度や耐熱性を向上させる。
【００８６】
また、背面層５には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加材が含有されていることが好ましく、リン酸エステル又は金属石鹸の少なくとも１種が含有されていることが特に好ましい。
【００８７】
背面層５は、例えば、上記熱可塑性樹脂、必要に応じて添加される各種添加材を適当な溶媒に分散又は溶解させた塗工液を、基材１の三色の色材層（２Ｙ、２Ｍ、２Ｃ）の反対側の面上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１ｇ／ｍ2以上２ｇ／ｍ2以下にすることがより好ましい。
【００８８】
（被転写体）
上記で説明した本実施形態にかかる熱転写シート１０と組み合わされて用いられる、本実施形態にかかる被転写体は、少なくとも前記熱転写シートの各色材層に含まれる昇華性染料を受容する受容面を有し、前記受容面には、離型剤が含まれていないか、含まれている場合であっても受容面を形成している層の総質量に対して６質量％未満であることを特徴している。このように、被転写体側において、熱転写シート１０との離型性が考慮されていない場合であっても、上記で説明した本発明の実施形態にかかる熱転写シート１０によれば、離型性を担保しつつ高濃度でフルカラー画像を形成することができ、かつ、当該画像上に保護層を形成した場合であっても、保護層の密着性を充分に担保することができる。
【００８９】
なお、本実施形態にかかる被転写体にあっては、その受容面に受容層が形成されているものであってもよく、一方でいわゆるカード材のようにその受容面に受容層が形成されていないものであってもよい。そして、受容面に受容層が形成されている場合における「受容面を形成している層」とは「受容層」であり、したがってこの場合における本実施形態にかかる被転写体は、受容層の総質量に対して離型剤の含有量が６質量％未満となっている。一方で、受容面に受容層が形成されていない場合における「受容面を形成している層」とは「カード材そのもの」であり、したがってこの場合における本実施形態にかかる被転写体は、カード材の総質量に対して離型剤の含有量が６質量％未満となっている。
【００９０】
このような被転写体の中でも、ＪＩＳ  Ｘ  ６３０５−１：２０１０に規定されている曲げ強さ試験におけるたわみ量が３５ｍｍ以下のカード材であることが好ましい。このような、いわゆる硬いカード材が被転写体の場合に本実施形態にかかる熱転写シートはその作用効果を顕著に発揮することができる。
【００９１】
（印画物の形成方法）
上記で説明した本実施形態にかかる熱転写シートと被転写媒体との組合せを用いた印画物の形成方法については特に限定されることはない。
【００９２】
例えば、上記で説明した本実施形態にかかる熱転写シート１０と被転写媒体とを準備し、熱転写シート１０の各色色材層が含有している昇華性染料を前記被転写媒体の受容面に直接に移行させ、印画物の形成を行ってもよい。
【００９３】
一方で、上記で説明した本実施形態にかかる熱転写シート１０と被転写媒体と合わせて、中間転写媒体も準備し、この中間転写媒体の受容層上に、前記熱転写シートの前記色材層が含有している昇華性染料を移行させ、前記受容層に熱転写画像を形成し、次いで、熱転写画像が形成された受容層を被転写体の受容面に転写することで印画物を形成してもよい。なお、この方法において用いられる中間転写媒体については特に限定されることはなく、従来公知の種々の中間転写媒体を用いることができる。
【実施例】
【００９４】
以下に実施例と比較例を挙げて本発明の実施形態について説明する。なお、文中の「部」は特に断りのない限り質量基準である。
【００９５】
（実施例１）
基材として厚さ５μｍのポリエチレンテレフタレートフィルムを用い、この上に、下記組成の背面層用塗工液を乾燥時１．０ｇ／ｍ2になるように塗布し、背面層を形成した。次いで、前記基材の背面層を設けた側とは反対の面に、下記組成のプライマー層用塗工液を乾燥時０．１０ｇ／ｍ2になるように塗布し、プライマー層を形成した。次いで、プライマー層上に下記組成のイエロー色材層用塗工液Ｙ１を乾燥時０．３５ｇ／ｍ2になるように塗布し８０℃で２分間乾燥することでイエロー色材層を形成した。次いで、プライマー層上に下記組成のマゼンタ色材層用塗工液Ｍ１を乾燥時０．３５ｇ／ｍ2になるように塗布し８０℃で２分間乾燥することでマゼンタ色材層を形成した。次いで、プライマー層上に下記組成のシアン色材層用塗工液Ｃ１を乾燥時０．３５ｇ／ｍ2になるように塗布し８０℃で２分間乾燥することでシアン色材層を形成し、実施例１の熱転写シートを得た。
【００９６】
＜背面層用塗工液＞
・ポリビニルアセタール樹脂（水酸基価１２質量％）                          ３６部
（エスレック（登録商標）ＫＳ−１  積水化学工業（株））
・ポリイソシアネート（ＮＣＯ＝１７．３質量％）                            ２５部
（バーノック（登録商標）Ｄ７５０  大日本インキ化学工業（株））
・シリコーン樹脂微粒子（粒子径；４μｍ  多角形状）                          １部
（トスパール２４０  モメンティブ・パフォーマンス・マテリアルズ・ジャパン合同会社）
・ステアリルリン酸亜鉛                                                    １０部
（ＬＢＴ１８３０精製  堺化学工業（株））
・ステアリン酸亜鉛                                                        １０部
（ＳＺ−ＰＦ  堺化学工業（株））
・ポリエチレンワックス                                                      ３部
（ポリワックス３０００  東洋アドレ（株））
・エトキシ化アルコール変性ワックス                                          ７部
（ユニトックス７５０  東洋アドレ（株））
・メチルエチルケトン                                                    ２００部
・トルエン                                                              １００部
【００９７】
＜プライマー層用塗工液＞
・ＰＶＰ樹脂（固形分１００％）                                          １．５部
（Ｋ−９０  アイエスピージャパン（株））
・アルミナゾル（固形分１０％）                                        ３５．０部
・水                                                                      ３０部
・ＩＰＡ（イソプロピルアルコール）                                    ３３．５部
【００９８】
＜イエロー色材層用塗工液Ｙ１＞
・昇華性染料として上記一般式（１０）に示される化合物                    ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【００９９】
＜マゼンタ色材層用塗工液Ｍ１＞
・昇華性染料として上記一般式（１−１）に示される化合物                  ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１００】
＜シアン色材層用塗工液Ｃ１＞
・昇華性染料として上記一般式（２３）に示される化合物                    ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１０１】
＜被転写体＞
また、実施例１にかかる被転写体として、下記の組成からなるポリ塩化ビニル製カード（ＰＶＣカード：大日本印刷（株））を用意した。なお、この被転写体の受容面には離型剤が含まれていない。
・ポリ塩化ビニルコンパウンド（重合度８００）                            １００部
（安定化剤等の添加材を約１０％含有）
・白色顔料（酸化チタン）                                                  １０部
・可塑剤（ＤＯＰ）                                                      ０．５部
【０１０２】
（実施例２）
マゼンタ色材層用塗工液として下記組成のマゼンタ色材層用塗工液Ｍ２を用いたことを除き、すべて実施例１と同じ条件にて、実施例２にかかる熱転写シートを得た。また、実施例２にかかる被転写体は、実施例１にかかる被転写体と同じである。
【０１０３】
＜マゼンタ色材層用塗工液Ｍ２＞
・昇華性染料として上記一般式（１−２）に示される化合物                  ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１０４】
（比較例１）
マゼンタ色材層用塗工液として下記組成のマゼンタ色材層用塗工液Ｍ１１を用いたことを除き、すべて実施例１と同じ条件にて、比較例１にかかる熱転写シートを得た。また、比較例１にかかる被転写体は、実施例１にかかる被転写体と同じである。
【０１０５】
＜マゼンタ色材層用塗工液Ｍ１１＞
・昇華性染料として上記一般式（１５）に示される化合物                    ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１０６】
（比較例２）
マゼンタ色材層用塗工液として下記組成のマゼンタ色材層用塗工液Ｍ１２を用いたことを除き、すべて実施例１と同じ条件にて、比較例２にかかる熱転写シートを得た。また、比較例２にかかる被転写体は、実施例１にかかる被転写体と同じである。
【０１０７】
＜マゼンタ色材層用塗工液Ｍ１２＞
・昇華性染料として上記一般式（１７）に示される化合物                    ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１０８】
（比較例３）
マゼンタ色材層用塗工液として下記組成のマゼンタ色材層用塗工液Ｍ１３を用いたことを除き、すべて実施例１と同じ条件にて、比較例３にかかる熱転写シートを得た。また、比較例３にかかる被転写体は、実施例１にかかる被転写体と同じである。
【０１０９】
＜マゼンタ色材層用塗工液Ｍ１３＞
・昇華性染料として上記一般式（１９）に示される化合物                    ５．０部
・ポリビニルアセトアセタール樹脂                                        ３．５部
（エスレック（登録商標）ＫＳ−５  積水化学工業（株））
・ポリオレフィンワックス                                                ０．２部
・アミノ・ポリエーテル変性シリコーンオイル                            ０．１５部
（Ｘ−２２−３９３９  信越化学工業（株））
・ネオエタノール                                                        ４．２部
・トルエン                                                          ４３．６５部
・メチルエチルケトン                                                ４３．６５部
【０１１０】
（中間転写媒体の作製）
基材として厚さ１２μｍのポリエチレンテレフタレート（ＰＥＴ）フィルムを用い、該基材の一方の面へ、グラビアコート法で、下記組成の剥離層形成用塗工液を、乾燥後１．０ｇ／ｍ2になるように塗布し乾燥して剥離層を形成した。次いで、この剥離層上に、グラビアコート法で、下記のプライマー層形成用塗工液を、乾燥後１．０ｇ／ｍ2になるように塗布し乾燥してプライマー層を形成した。次いで、このプライマー層上に、グラビアコート法で、下記の保護層形成用塗工液を、乾燥後２．０ｇ／ｍ2になるように塗布し乾燥して保護層を形成した。次いで、この保護層上に、下記の受容層形成用塗工液を乾燥後２．５ｇ／ｍ2になるように塗布し乾燥して受容層を形成し中間転写媒体を作成した。なお、剥離層、プライマー層、保護層、および受容層をこの順で積層したものは、中間転写媒体の転写層を構成し、当該転写層は被転写体上に再転写される層である。
【０１１１】
＜剥離層形成用塗工液＞
・アクリル樹脂（ＢＲ−８７  三菱レイヨン（株））                          ９５部
・ポリエステル樹脂（バイロン（登録商標）２００  東洋紡（株））              ５部
・トルエン                                                              ２００部
・メチルエチルケトン                                                    ２００部
【０１１２】
＜プライマー層形成用塗工液＞
・ポリエステル樹脂（バイロン（登録商標）２００  東洋紡（株））            ３３部
・塩化ビニル−酢酸ビニル共重合体                                          ２７部
（ソルバイン（登録商標）ＣＮＬ  日信化学工業（株））
・イソシアネート硬化剤（ＸＥＬ硬化剤  （株）ＤＮＰファインケミカル）      １５部
・トルエン                                                                ５０部
・メチルエチルケトン                                                    ２００部
【０１１３】
＜保護層形成用塗工液＞
・スチレン−アクリル系樹脂
（ミューティクルＰＰ３２０Ｐ  三井化学（株））                          １５０部
・ポリビニルアルコール
（Ｃ−３１８  （株）ＤＮＰファインケミカル）                            １００部
・水                                                                  ２３．３部
・エタノール                                                          ４６．７部
【０１１４】
＜受容層形成用塗工液＞
・塩化ビニル−酢酸ビニル共重合体（数平均分子量（Ｍｎ）：１２０００）      ９５部
（ソルバイン（登録商標）ＣＮＬ  日信化学工業（株））
・エポキシ変性シリコーン                                                    ５部
（ＫＰ−１８００Ｕ  信越化学工業（株））
・トルエン                                                              ２００部
・メチルエチルケトン                                                    ２００部
【０１１５】
（第１印画物の作製）
上記実施例１〜２および比較例１〜３の熱転写シートと被転写体との組合せ、および上記の中間転写媒体を準備し、各熱転写シートから中間転写媒体に転写し、次いで、中間転写媒体から被転写体に再転写することで、第１印画物を得た。その際に用いた転写および再転写の条件は以下の通りである。
【０１１６】
（転写および再転写の条件）
・プリンタ：カードプリンタ
・印圧：２．２ｋｇ／ｉｎｃｈ
・印画速度：３ｍｓｅｃ／ｌｉｎｅ
・サーマルヘッド解像度：３００ｄｐｉ
・印画エネルギー：０．２６ｍＪ／ｄｏｔ
【０１１７】
（第２印画物の作製）
上記実施例１〜２および比較例１〜３の熱転写シートと被転写体との組合せを準備し、各熱転写シートから被転写媒体に直接に転写することで、第２印画物を得た。その際に用いた転写条件は以下の通りである。
【０１１８】
（転写条件）
・プリンタ：カードプリンタ
・印圧：２．２ｋｇ／ｉｎｃｈ
・印画速度：３ｍｓｅｃ／ｌｉｎｅ
・サーマルヘッド解像度：３００ｄｐｉ
・印画エネルギー：０．２６ｍＪ／ｄｏｔ
【０１１９】
（マゼンタ耐光性の評価）
上記の条件にて、マゼンタベタ画像（２５５／２５５階調）を有する第１印画物および第２印画物を作製した。ついで、当該マゼンタ画像に対して下記の条件にて光を照射した。
・照射試験器：Ｃｉ４０００（アトラス社）
・光源：キセノンランプ
・フィルター：内側＝ＣＩＲＡ、外側＝ソーダライム
・ブラックパネル温度：４５（℃）
・照射強度：１．２（Ｗ／ｍ2）・・・４２０（ｎｍ）での測定値
・照射エネルギー：４００（ｋＪ／ｍ2）・・・４２０（ｎｍ）での積算値
【０１２０】
次に、上記照射条件による照射前後の画像の色差を、分光測定器（ｓｐｅｃｔｒｏｌｉｎｏ  グレタグマクベス社）により測定した。測定に際しては照射前のマゼンダ画像パターンのＯＤが１．０付近で測定を行なった。
色差ΔＥ*ab＝（（Δａ*）2＋（Δｂ*）2）1/2
ＣＩＥ１９７６    Ｌａ*ｂ*表色系（ＪＩＳ  Ｚ８７２９（１９８０））参照
Δａ*＝ａ*（照射後）−ａ*（照射前）
Δｂ*＝ｂ*（照射後）−ｂ*（照射前）
なお、ａ*及びｂ*は、ＣＩＥ１９７６Ｌ*ａ*ｂ*表色系に基づくものであり、ａ*及びｂ*は、知覚明度指数を表す。
【０１２１】
マゼンタ耐光性の評価基準は以下の通りである。
Ａ：５未満
Ｂ：５以上１５未満
ＮＧ：１５以上
【０１２２】
（印画シワの評価）
上記第１印画物および第２印画物を作製するにあたり、以下の評価基準に基づいて印画シワを評価した。
Ａ：印画物にシワがない
Ｂ：印画物にシワがある
ＮＧ：印画物にシワが多く入り、そのシワを起因としてリボン破断が発生した
【０１２３】
（インキ保存性の評価）
溶解させたインキを４０℃で３ヶ月保存した後、以下の評価基準に基づいてインキ保存性を評価した。
Ａ：溶解直後と比べて色相に変化がない
Ｂ：溶解直後と比べて色相が大きく変化した（ΔＥ*ab≦５．０）
ＮＧ：溶解直後と比べて色相が大きく変化した（ΔＥ*ab＞５．０）
【０１２４】
前記各評価の結果を以下の表にまとめる。
【表１】
2018089874.tif 000036
【０１２５】
以上からも、本発明の実施例にかかる熱転写シートと被転写体との組合せによれば、マゼンダ耐光性、印画シワ、およびインキ保存性のすべての評価においてＮＧがなく、実用に耐え得ることがわかった。
【符号の説明】
【０１２６】
１０…熱転写シート
１…基材
２Ｙ…イエロー色材層
２Ｍ…マゼンタ色材層
２Ｃ…シアン色材層
３…プライマー層
５…背面層
【図１】
2018089874.tif 000038